(57)【要約】【課題】  基体としてカーボンブラックなどの導電性粉体によって着色された樹脂を使用しても感度低下が無く良好な電子写真特性を有し、アース不良等のトラブルが無く、更に低コストの電子写真感光体となる感光体用基体を提供する。【解決手段】  カーボンブラックなどの導電性粉体を樹脂中に分散させた導電性樹脂材料を用いて成型した電子写真感光体様基体の表面に、バインダー樹脂中に金属酸化物よりなる無機導電性粉体を分散させてなる中間層を形成する。【選択図】  図１
2005165023.tif 000002
【特許請求の範囲】
【請求項１】
導電性基体上に感光層を形成してなる電子写真感光体において、導電性基体が樹脂中に黒色導電性顔料を分散させた樹脂組成物を成型したものであり、かつこの導電性基体と感光層との間に中間層を有し、この中間層がバインダー樹脂中に金属酸化物よりなる無機導電性粉体を分散させてなる事を特徴とする電子写真感光体。
【請求項２】
無機導電性粉体が表面に導電性の被覆層を有する導電性酸化チタン粉体、又は導電性被覆層を有する導電性硫酸バリウム粉体である請求項１記載の電子写真感光体。
【請求項３】
前記中間層中の導電性酸化チタン粉体の含有量が質量％表記で１５％〜５０％である請求項１および２記載の電子写真感光体。
【請求項４】
前記中間層中の導電性硫酸バリウム粉体の含有量が質量％表記で３５％〜７０％である請求項１および２記載の電子写真感光体。
【請求項５】
中間層のバインダー樹脂がフェノール樹脂である請求項１〜４記載の電子写真感光体。
【請求項６】
導電性基体上に形成した中間層中に有機樹脂粉体を分散させてなる請求項１〜５記載の電子写真感光体。
【請求項７】
有機樹脂粉体がシリコーン樹脂粉体であり、このシリコーン樹脂粉体の中間層に対する含有量が０．５質量％から２０質量％である請求項６記載の電子写真感光体。
【請求項８】
中間層表面の光沢度が１５％以上７０％以下である請求項６および７記載の電子写真感光体。
【発明の詳細な説明】
【技術分野】
【０００１】
本発明は電子写真感光体、電子写真感光体の製造方法、および電子写真感光体を有するプロセスカートリッジおよび電子写真装置に関するものである。
【背景技術】
【０００２】
電子写真感光体は基本的には帯電および光を用いた露光により潜像を形成する感光層とその感光層を設ける基体からなっている。
【０００３】
従来、電子写真感光体に使用される基体としては一般的にアルミニウムを円筒状に加工したものが用いられており、この表面に感光層を形成すると共に更にこの両端に樹脂素材等で出来たギア、フランジ部材を接着あるいは加締め加工などにより取り付けて用いていた。
【０００４】
この一方、円筒状基体の素材として樹脂を用いることも検討されてきた。
【０００５】
この樹脂を用いた基体の例として例えば、ポリフェニレンサルファイド樹脂に導電性粉体を分散させたものを材料として用いた基体（公開特許公報平０７−１５２１９４号、公開特許公報平０８−２４８６５９号参照）、あるいは樹脂材料としてポリフタルアミドを使用したもの（公開特許公報平０８−３２８２９号参照）、ポリアミド樹脂と導電性粉体を用いたもの（公開特許公報２０００−１４３９７８号参照）等がある。
【０００６】
あるいは、導電性粉体などを含有しない円筒状樹脂基体上に透明な導電層膜等を形成したものも提案されている（公開特許公報平１０−１２３７３５号、公開特許公報２０００−１３１８６４号、公開特許公報２００１−９２１６６号参照）。
【０００７】
これらのうちで樹脂中に導電性粉体を分散させた導電性の材料を使用したものが感光層からの導通の取りやすさやギア部分との一体成型が可能であり工程の簡略化によるコストダウンが可能である、ギア部分との一体成型により高い寸法精度が得られ易い等の理由から多くの検討がなされている。
【０００８】
ここで、樹脂中に導電性粉体を分散させて基体を成型する際、使用する導電性粉体としては例えばカーボンブラック、グラファイトあるいは金属の粉体が使用される。
【０００９】
この中でカーボンブラックやグラファイトは扱いやすさやコストが低いなどの点から使用頻度が高い。
【００１０】
このカーボンブラックを分散させた樹脂を成型して得られる基体はカーボンブラックの着色効果により黒色を呈している。
【００１１】
通常感光体の基体として使用する際には、この基体上に感光層を形成して電子写真感光体とし、これを所定の電子写真プロセスにより例えば帯電、露光による潜像形成、現像、転写、定着を経て画像にする。
【特許文献１】公開特許公報平０７−１５２１９４号
【特許文献２】公開特許公報平０８−２４８６５９号
【特許文献３】公開特許公報平０８−３２８２９号
【特許文献４】公開特許公報２０００−１４３９７８号
【特許文献５】公開特許公報平１０−１２３７３５号
【特許文献６】公開特許公報２０００−１３１８６４号
【特許文献７】公開特許公報２００１−９２１６６号
【発明の開示】
【発明が解決しようとする課題】
【００１２】
しかしながら、この着色された基体を使用した場合に、基体の着色により感光体の感度が低下するという問題が発生していた。
【００１３】
これは例えばアルミニウムなどの基体を使用した場合には感光体に露光のために光を照射する時に、光は感光層で吸収されるが、吸収されなかった一部の光が感光層を通過した後、基体表面で反射して感光層に戻り、再度吸収されることにより更に感度を生じているものと考えられるが、着色された基体の場合には基体表面で光が吸収されるため上記の基体表面反射光による感度増分が少なく、従ってアルミニウム基体を使用した場合と比較して、感光体感度において劣っていた。
【００１４】
本発明は上記の問題点を解決し、基体として導電性粉体において着色された導電性樹脂を使用しても感度低下が無く良好な電子写真特性を有し、アース不良等のトラブルが無く、更に低コストの電子写真感光体となる感光体用基体を提供することを目的とする。
【課題を解決するための手段】
【００１５】
本発明では上記目的を達成するために検討を行った結果、カーボンブラックなどの導電性粉体を樹脂中に分散させた導電性樹脂材料を用いて成型した電子写真感光体様基体の表面に、バインダー樹脂中に金属酸化物よりなる無機導電性粉体を分散させてなる中間層を形成することによりこの問題を解決できることを見出した。
【００１６】
即ち本発明は導電性基体上に感光層を有する電子写真感光体において、導電性基体が樹脂中に黒色導電性顔料を分散させた樹脂組成物を成型したものであり、かつこの導電性基体と感光層との間に中間層を有し、この中間層がバインダー樹脂中に金属酸化物よりなる無機導電性粉体を分散させてなる事を特徴とする電子写真感光体である。
【００１７】
本発明の導電性基体に使用する樹脂としては通常使用される樹脂に導電材を分散させて導電性を付与させて使用されるが、この場合に使用される樹脂としては導電材を分散させた状態でもその強度を維持でき更に成型する場合に問題が起きないようなものであれば良い。
【００１８】
このような樹脂としては例えばポリフェニレンサルファイド樹脂、架橋型ポリフェニレンサルファイド樹脂、６−ナイロン、６６−ナイロン等の各種ポリアミド樹脂、ポリカーボネート樹脂、ポリエチレンテレフタレート樹脂、ポリブチレンテレフタレート樹脂、フェノール樹脂、ポリアセタール樹脂、不飽和ポリエステル樹脂等が成型性に優れ、また強度の面においても優れている。
【００１９】
これらの樹脂に添加する導電性粉体としては一般的に使用し易いものであり、樹脂と混合した際に着色して光を吸収して感度低下を起こすようなものであれば本発明の効果が得られるが、例えばカーボンブラック、グラファイト、アルミニウム、ニッケル、銅などの金属紛が用いられる。
【００２０】
これらの中でカーボンブラック、グラファイト等はコスト的にも安価であり取扱も容易であるため導電材として使用するのは好ましいのであるが、黒色あるいは黒色に近い色に着色し感度低下が生じるため、基体の導電材に使用されている場合には本発明の効果がよく発現できる。
【００２１】
基体に使用する導電性粉体の添加量としては樹脂部分の１５質量％〜７０質量％が好ましい。
【００２２】
導電性粉体添加後の樹脂の抵抗値としては体積抵抗率が１０６Ω・ｃｍ以下、好ましくは１０４Ω・ｃｍ以下であることが望ましい。
【００２３】
また、本発明の基体では導電性粉体を分散させた樹脂中に更に環境変化時の寸法の安定性確保、強度を上げる等の目的で更に繊維状の充填材を添加することもできる。これらの繊維状の添加材としては例えばカーボンウィスカー、ガラス繊維等が挙げられる。
【００２４】
更に同様の目的で炭酸カルシウムやクレー等の無機質の粉体状充填材を添加することも可能である。
【００２５】
本発明の導電性樹脂基体を形成する方法としては例えば射出成型法、押出し成型法等の方法を用いることができる。
【００２６】
本発明においては導電性基体を形成した後にこの基体の表面に中間層を設けることが特徴である。
【００２７】
本発明の中間層はバインダー樹脂中に金属酸化物からなる無機導電性粉体を分散させてなるものである。
【００２８】
本発明の基体表面に設ける中間層に使用されるバインダー樹脂としては例えばフェノール樹脂、ポリウレタン樹脂、ポリアミド樹脂、ポリイミド樹脂、ポリアミドイミド樹脂、ポリアミド酸樹脂、ポリビニルアセタール樹脂、エポキシ樹脂、アクリル樹脂メラミン樹脂、あるいはポリエステル樹脂などが使用される。
【００２９】
これらの樹脂は単独でも、二種類以上の組み合わせで用いても良い。
【００３０】
これらの樹脂は基体に対する接着性が良好であると共にこの樹脂中に分散させる導電性金属酸化物粉体の分散性が良好でありかつ成膜後の耐溶剤性も良好である。
【００３１】
これらの中ではフェノール樹脂が特に良好である。
【００３２】
本発明の基体上に設ける中間層中に分散させる、金属酸化物からなる導電性粉体としては例えばアンチモンを含有する酸化スズ、リンを含有した酸化スズ、還元法により酸素欠損を有する表面を持つ酸化スズ、アルミニウムやガリウムを含有する酸化亜鉛、酸化インジウムなどが挙げられる。
【００３３】
またこれらに加えて導電性を持たない金属酸化物粒子の表面を上記の導電性を持つ金属酸化物被膜で被覆したものも用いられる。
【００３４】
導電性を持たない金属酸化物粒子としては、硫酸バリウム、酸化チタン、硫酸カルシウム、炭酸カルシウム、酸化アルミニウム、炭酸バリウム、酸化亜鉛、酸化マグネシウム等が挙げられ、例えば、フッ素あるいはアンチモンを含有する酸化スズを被覆層とする硫酸バリウムや酸化アンチモンを含有する酸化スズを被覆層とする酸化チタン等という組合せで使用される。
【００３５】
これらの金属酸化物粉体はその色調が白色、淡白色をしており、これらを樹脂中に分散させたものは白色を呈し、基体上に皮膜を形成した場合皮膜も白色あるいはそれに近い色調となる。
【００３６】
そのためこの中間層皮膜に光が当たった場合でも光がほとんど吸収されずに反射されるので、この中間層が無く基体に直接光が当たった場合と比較して感光体の感度の低下がほとんど無い。
【００３７】
更に、この中間層の色調を更に白色に近づけたい場合あるいは粉体の充填率を高めたい場合には例えば被服層を有さない酸化チタン粉体、硫酸バリウム粉体等を導電性粉体と併用して使用することもできる。
【００３８】
本発明での中間層の金属酸化物粉体の含有量は、中間層の質量に対して１．０〜９０質量％、更には５．０〜８０質量％が好ましい。
【００３９】
被覆層を有しない金属酸化物を添加する場合には、その含有量は金属酸化物粉体全体の５０質量％以下である事が好ましい。
【００４０】
導電性を有する金属酸化物粉体の平均粒径は０．０５〜２．０μｍ、更には０．０７μｍ〜１．０μｍが好ましい。
【００４１】
本発明の中間層には更に、単一波長からなるレーザー光を露光光源として使用した場合に、中間層の表面に凹凸を形成して干渉縞を防止する目的で球状有機樹脂粉体を含有させる事ができる。
【００４２】
使用される球状有機樹脂粉体としては中間層中に分散可能なものでかつ中間層を着色しない様なものであれば使用可能であるが例えばシリコーン樹脂、メラミン樹脂、尿素樹脂、アクリル樹脂、スチレン樹脂、等が挙げられるが、特にシリコーン樹脂粉体が好ましい。
【００４３】
使用される球状有機樹脂粉体の粒径としては平均粒径が１．０μｍ〜６．０μｍのものが使用され好ましくは１．０μｍ〜４μｍである。
【００４４】
球状有機樹脂粉体の含有量としては中間層の全質量に対して０．５〜２０質量％、好ましくは２〜１０質量％である。添加量が０．５％に満たない場合には干渉縞防止効果が充分でなく、２０％を超える場合には画像欠陥を生じる。
【００４５】
本発明の中間層は導電性金属酸化物粉体をバインダー樹脂溶液中に分散して塗料化したものを導電性基体の表面に塗布され必要に応じて乾燥、硬化を行って中間層を形成する。
【００４６】
本発明の中間層の膜厚は基体表面の欠陥の程度にもよるが１〜３０μｍ程度であることが好ましい。
【００４７】
本発明の中間層の体積抵抗率は１０１３Ω・ｃｍ以下であることが好ましく、特には１０１２Ω・ｃｍ以下であることが好ましい。
【００４８】
本発明においては、この中間層の上に感光層が形成されるが、本発明の効果をより効率的に得るために、上記中間層の上に第二の中間層（たとえば適当な樹脂薄膜）を設けることができる。この第二の中間層の樹脂層は、たとえばポリビニルアルコール、ポリビニルメチルエーテル、ポリアクリル酸類、メチルセルロース、エチルセルロース、ポリグルタミン酸、カゼインおよびデンプンなどの水溶性樹脂や、ポリアミド、ポリイミド、ポリアミドイミド、ポリアミド酸、メラミン、エポキシ、ポリウレタンおよびポリグルタミン酸エステル樹脂などの非水溶性樹脂を用いることによって形成することができる。これらの中では、塗工性、密着性、耐溶剤性、電気的バリア性および抵抗などの点でポリアミド樹脂が好ましい。ポリアミド樹脂の中でも、溶液状態で塗布できるような低結晶性もしくは非結晶性の共重合ナイロンなどがより好ましい。これらの第二の中間層は、前記樹脂を水や有機溶剤に溶解した溶液を第一の中間層、すなわち本発明の導電性顔料を樹脂中に分散した中間層の上に塗布し、乾燥することにより形成される。第二の中間層の膜厚は、０．１〜５μｍ程度であることが好ましい。０．１μｍに満たないと塗工欠陥を生じ易く、また５μｍを越えると残留電位の増加の原因となることがある。
【００４９】
本発明における感光層は、電荷発生物質を含有する電荷発生層と電荷輸送物質を含有する電荷輸送層からなる積層型でも、電荷発生物質と電荷輸送物質を同一の層に含有する単層型でも良いが、積層型であるほうが好ましい。
【００５０】
感光層が単一層の場合、感光層の厚みは５〜１００μｍが好ましく、さらには１０〜６０μｍが好ましい。単一層の感光層には、電荷発生物質および電荷輸送物質を各々の１０〜７０質量％、さらには２０〜７０質量％含有するのが好ましい。
【００５１】
感光層が積層構造の場合、電荷発生層の厚みは０．００１〜５μｍ、さらには０．０５〜２μｍが好ましく、電荷輸送層の厚みは１〜４０μｍ、さらには１０〜３０μｍが好ましい。電荷発生層には、電荷発生物質を１０〜１００質量％、さらには４０〜１００質量％含有するのが好ましい。電荷輸送層には、電荷輸送物質を２０〜８０質量％、さらには３０〜７０質量％含有するのが好ましい。
【００５２】
電荷発生層は、モノアゾ、ビスアゾおよびトリスアゾなどのアゾ系顔料：金属および無金属フタロシアニン系顔料；インジゴおよびチオインジゴなどのインジゴ系顔料；アントアントロンおよびピレンキノンなどのキノン系顔料；ペリレン酸無水物およびペリレン酸イミドなどのペリレン系顔料；スクワリウム系色素；ピリリウム；チアピリリウム塩類；およびトリフェニルメタン系色素などの電荷発生物質を適当な結着樹脂に分散した溶液を、前記中間層の上に塗布し、乾燥することによって形成することができる。電荷発生層の結着樹脂としては、たとえばポリビニルアセタール樹脂、ポリカーボネート樹脂、ポリスチレン樹脂、ポリエステル樹脂、ポリ酢酸エステル樹脂、アクリル樹脂およびセルロース系樹脂などが挙げられる。電荷発生層の膜厚は５μｍ以下であることが好ましく、特には０．０５〜２μｍであることが好ましい。また、結着樹脂を用いずに電荷発生物質を蒸着して用いても良い。
【００５３】
電荷輸送層は、電荷輸送物質を適当な結着樹脂に溶解した溶液を塗布し、乾燥することによって形成される。電荷輸送物質には、電子輸送性物質と正孔輸送性物質がある。電子輸送性物質としては、たとえば、２、４、７−トリニトロフルオレノン、２、４、５、７−テトラニトロフルオレノン、クロラニルおよびテトラシアノキノジメタンなどの電子受容性物質やこれを高分子量化したものが挙げられる。正孔輸送性物質としては、たとえばピレンおよびアントラセンなどの多環芳香族化合物；カルバゾール、インドール、イミダゾール、オキサゾール、チアゾール、オキサジアゾール、ピラゾール、ピラゾリン、チアジアゾールおよびトリアゾールなどの複素環化合物；ｐ−ジエチルアミノベンズアルデヒド−Ｎ、Ｎ−ジフェニルヒドラゾンおよびＮ、Ｎ−ジフェニルヒドラジノ−３−メチリデン−９−エチルカルバゾールなどのヒドラゾン化合物；α−フェニル−４′−Ｎ、Ｎ−ジアミノスチルベンおよび５−［４−（ジ−ｐ−トリルアミノ）ベンジリデン］−５Ｈ−ジベンゾ［ａ、ｄ］ジシクロヘプテンなどのスチリル系化合物；ベンジジン系化合物；トリアリールアミン系化合物あるいはこれを高分子量化したものなどが挙げられる。結着樹脂としては、ポリカーボネート樹脂、ポリエステル樹脂、ポリメタクリル酸エステル樹脂およびポリスチレン樹脂などが挙げられる。電荷輸送層の膜厚は１〜４０μｍであることが好ましく、特には１０〜３０μｍであることが好ましい。
【００５４】
電荷発生層と電荷輸送層はどちらが上層でも下層でも良い。
【００５５】
単層型の感光層は、前述した電荷発生物質と電荷輸送物質とを適当な結着樹脂に分散および溶解した溶液を塗布し、乾燥することにより形成することができる。この際の膜厚は、１〜４０μｍであることが好ましく、特には１０〜３０μｍであることが好ましい。
【００５６】
また、本発明ではポリビニルカルバゾールおよびポリビニルアントラセンなどの有機光導電性ポリマーや、セレン、セレン−テルルおよびアモルファスシリコンなどの無機材料も感光層材料として用いることができる。
【００５７】
さらに本発明においては、感光層の保護を目的で、感光層の上に保護層を積層しても良い。
【００５８】
保護層は主に樹脂で構成される。保護層を構成する材料としては、たとえばポリエステル、ポリウレタン、ポリアリレート、ポリエチレン、ポリスチレン、ポリブタジエン、ポリカーボネート、ポリアミド、ポリプロピレン、ポリイミド、ポリアミドイミド、ポリサルホン、ポリアリルエーテル、ポリアセタール、ナイロン、フェノール樹脂、アクリル樹脂、シリコーン樹脂、エポキシ樹脂、ユリア樹脂、アリル樹脂、アルキッド樹脂、ブチラール樹脂などが挙げられる。保護層の膜厚は０．０５〜１５μｍ、さらには１〜１０μｍが好ましい。
【００５９】
本発明の感光体は基体が樹脂で構成されているためにフランジ部材を取り付ける際に種々の方法を採用することができる。
【００６０】
アルミニウムなどの基体を使用した場合にはフランジ部材を接着するために接着剤を使用するのが普通であるが、基体に樹脂シリンダーを使用した場合には超音波溶着などの方法を用いて溶着することも可能である。
【００６１】
この際にフランジ部材にも導電性粉体を添加しておいたものを使用すればアース板等の導通を得る部材を用いることなくそのまま感光体のアースを取ることができる。
【００６２】
またフランジ部材と基体とを予め一体成型することも可能で、この際にはフランジ部材の接着などの工程を省略でき、組み立て工数を少なくできるためコストダウンが可能である。
【００６３】
本発明による電子写真感光体は、低温低湿から高温高湿に至る全環境下に対して、安定した電位特性と良好な画像形成を実現することができる。
【００６４】
本発明の電子写真感光体は電子写真方式の複写機に利用されるだけでなく、レーザービームプリンタ、ＣＲＴプリンタ、ＬＥＤプリンタ、液晶プリンタ、ファクシミリおよびレーザー製版などの電子写真応用技術に広く用いることができる。
【００６５】
図−２に、本発明の電子写真感光体を有するプロセスカートリッジを有する電子写真装置の概略構成の一例を示す。
【００６６】
図−２において、６はドラム状の本発明の電子写真感光体であり、軸７を中心に矢印方向に所定の周速度で回転駆動される。
【００６７】
電子写真感光体６は、回転過程において、（一次）帯電手段８によりその周面に正または負の所定電位の均一帯電を受け、次いで、スリット露光やレーザービーム走査露光などの露光手段（不図示）からの露光光９を受ける。こうして電子写真感光体６の周面に静電潜像が順次形成されていく。
【００６８】
形成された静電潜像は、次いで現像手段１０によりトナー現像され、現像されたトナー現像像は、不図示の給紙部から電子写真感光体６と転写手段１１との間に電子写真感光体６の回転と同期取り出されて給紙された転写材１２に、転写手段１１により順次転写されていく。
【００６９】
像転写を受けた転写材１２は、電子写真感光体面から分離されて定着手段１３へ導入されて像定着を受けることにより複写物（コピー）として装置外へプリントアウトされる。
【００７０】
像転写後の電子写真感光体６の表面は、クリーニング手段１４によって転写残りトナーの除去を受けて清浄面化され、さらに前露光手段（不図示）からの前露光光１５により除電処理された後、繰り返し画像形成に使用される。
【００７１】
帯電手段８は、コロナ放電を利用したスコロトロン帯電器やコロトロン帯電器でもよく、ローラ形状、ブレード形状、ブラシ形状など公知の形態が使用される接触型帯電器（接触帯電手段）を用いてもよい。接触型帯電器の部材の材料としては、導電性を付与した弾性体が一般的である。
【００７２】
接触帯電部材に印加される電圧としては、直流電圧のみでもよく、直流電圧に交流電圧を重畳した振動電圧でもよい。
【００７３】
ここでいう振動電圧とは、時間とともに周期的に電圧値が変化する電圧であり、交流電圧は、直流電圧のみ印加時における電子写真感光体の帯電開始電圧の２倍以上のピーク間電圧を有することが好ましい。
【００７４】
接触帯電手段を用いる場合は、前露光は必ずしも必要ではない。
【００７５】
本発明においては、上述の電子写真感光体６、帯電手段８、現像手段１０およびクリーニング手段１４などの構成要素のうち、複数のものをプロセスカートリッジとして一体に結合して構成し、このプロセスカートリッジを複写機やレーザービームプリンターなどの電子写真装置本体に対して着脱自在に構成してもよい。
【００７６】
例えば、帯電手段８、現像手段１０およびクリーニング手段１４の少なくとも１つを電子写真感光体６と共に一体に支持してカートリッジ化して、装置本体のレール１７などの案内手段を用いて装置本体に着脱自在なプロセスカートリッジ１６とすることができる。
【００７７】
また、露光光９は、電子写真装置が複写機やプリンターである場合には、原稿からの反射光や透過光、あるいは、センサーで原稿を読取り、信号化し、この信号にしたがって行われるレーザービームの走査、ＬＥＤアレイの駆動および液晶シャッターアレイの駆動などにより照射される光である。
【発明の効果】
【００７８】
以上説明したように、本発明によれば、電子写真感光体の基体にカーボンブラックなどの黒色の粉体を分散した樹脂からなる基体を使用した場合でも感度低下が生ぜず良好な画像が得られる電子写真感光体、該電子写真感光体を有するプロセスカートリッジおよび電子写真装置を提供することができる。
【発明を実施するための最良の形態】
【００７９】
以下に実施例を挙げて、本発明をさらに詳細に説明する。
【００８０】
（実施例）
(実施例１)
市販のガラス繊維強化ナイロン６６樹脂（商品名：Ｔ−６６３Ｇ１５、東洋紡（株）製）７５質量部にカーボンブラック（商品名：トーカブラック、東海カーボン（株）製）１５質量部、および炭酸カルシウム粉体１０質量部の混合樹脂組成物を、樹脂温度：３００℃、金型温度：１５０℃、射出圧力：２００ＭＰａの条件で射出成型を行って、外径３０ｍｍφ、長さ３４６ｍｍ、肉厚２ｍｍの円筒状基体を得た。
【００８１】
次に、酸化アンチモンを含有する酸化スズを被覆層として有する導電性酸化チタン粒子粉体（商品名：ＥＣＴ６２、チタン工業（株）製）１００質量部、導電性を持たない白色酸化チタン粉体（商品名：ＳＲ−１Ｔ、堺工業（株）製）１００質量部、フェノール樹脂（商品名：プライオーフェンＪ３２５、大日本インキ化学（株）製）１３０質量部、シリコーン系界面活性剤０．０２質量部をメタノール５０質量部、メチルセルソルブ５０質量部溶剤に混合し、これをサンドミルにより６時間の間分散処理を行って分散液を得た。
【００８２】
この分散液を円筒状基体の外表面に浸漬法により塗布し、１５０℃の雰囲気で３０分間乾燥硬化を行い、膜厚２０μｍの中間層を形成した。
【００８３】
次に、四元系可溶性共重合ナイロン樹脂（商品名：アミランＣＭ８０００、東レ（株）製）２質量部と共重合ナイロン樹脂（商品名：トレジンＥＦ−３０Ｔ、帝国化学（株）製）８質量部をメタノール６０質量部、ブタノール４０質量部の混合溶剤に溶解し上記中間層上に浸漬塗布して８０℃で１０分間乾燥し１．０μｍ厚の第二中間層を形成した。
【００８４】
次に下記構造式
【００８５】
【化１】
2005165023.tif 000003
【００８６】
のビスアゾ顔料を１．８質量部、下記構造式に示す樹脂（ａ）を１質量部および
【００８７】
【化２】
2005165023.tif 000004
【００８８】
シクロヘキサノン１００質量部の混合物を１φガラスビーズを用いたサンドミル装置で２０時間分散した。この分散液にテトラヒドロフラン１００質量部を加えて、下引き層上に塗布し、８０℃、１０分熱風乾燥して１８０ｍｇ／ｍ２の電荷発生層を形成した。次いで下記構造式の化合物（２）９質量部
【００８９】
【化３】
2005165023.tif 000005
【００９０】
及びビスフェノールＺ型ポリカーボネイト（商品名：ユーピロン、三菱ガス化学（株）製）１０質量部をモノクロロベンゼン１００質量部に溶解した。
【００９１】
この溶液を前記電荷発生層上に塗布し、１１０℃１時間熱風乾燥して２５μｍの電荷輸送層を形成した。
この感光体を実施例１とする。
【００９２】
（比較例１）
実施例１において中間層を有さず導電性基体および中間層２、電荷発生層、電荷輸送層よりなる感光体を比較例１とする。
【００９３】
(実施例２〜４)
実施例１において、中間層に含有される被覆層を有する導電性酸化チタン粉体の含有量を２０質量％、４０質量％、５０質量％とした感光体をそれぞれ実施例２〜５とする。
【００９４】
この時、導電性酸化チタン粉体を増減した分の量だけ白色酸化チタン粉体の量を増減させた。
これらを実施例２〜４とする。
【００９５】
（比較例２および３）
実施例１において、中間層に含有される被覆層を有する導電性酸化チタン粉体の含有量を１５質量％、５５質量％とした感光体を比較例２および３とする。
【００９６】
これらの実施例１〜４および比較例１〜３についてハロゲン光源を露光現とする市販のアナログ複写機（キヤノン（株）製、商品名：ＮＰ−１６０）の表面電位を測定できるようにした改造機に設置し−７００Ｖの一次帯電、像露光、プラストナーによる正現像、転写、クリーニングブレードによる感光体表面の残留トナー除去、白色光全面露光による残留電位除去のプロセスにより、像露光量が０．９（ｌｕｘ・ｓｅｃ．）である時の感光体の表面電位即ち明部電位の値および残留電位除去露光の露光量が１２（ｌｕｘ・ｓｅｃ．）である時の残留電位の測定と、ベタ黒画像、ベタ白画像およびハーフトーン画像の画像出しを行った。
【００９７】
更に、実施例１〜４および比較例２、３について光学顕微鏡による中間層の表面観察を行ったところ比較例３の中間層にひび割れが見られた。
結果を表−１に表す。
【００９８】
【表１】
2005165023.tif 000006
【００９９】
※表中○は均一で欠陥の無い画像が得られたことを示す。
【０１００】
実施例１〜４においては問題なく良好な画像が得られたが、比較例においては何れも画像に欠陥が発生し。また比較例１、２では感度が低く明部電位が充分に低い値が得られなかった。
【０１０１】
(実施例５)
グラスファイバーを３０質量％含有するポリフェニレンサルファイド樹脂（商品名：トレリナＡ５０３、東レ（株）製）９０質量部と導電性粉体としてカーボンブラック（商品名：ケッチェンブラックＥＣ、ライオン（株）製）１０質量部からなる樹脂組成物を樹脂温度：２８０℃、金型温度：１５０℃、射出圧力：２００ＭＰａの条件で射出成型を行って、外径３０ｍｍφ、長さ２６０．５ｍｍ、肉厚２ｍｍの円筒状基体を得た。
【０１０２】
次に、酸化スズを表面被覆層とする導電性硫酸バリウム粉体（商品名：パストラン４３００、三井金属鉱業（株）製）２００質量部と導電性を有しない白色酸化チタン粉体（商品名：ＴＩＴＡＮＩＸ  ＪＲ、テイカ（株）製）５０質量部をフェノール樹脂（商品名：プライオーフェンＪ３２５、大日本インキ（株）製）１００質量部（固形分換算で）に加え、これにシリコーンオイル（商品名：ＳＨ２８ＰＡ、東レシリコーン（株）製）０．０３質量部を加えて、更にシリコーン樹脂粉体（商品名：トスパール１２０、ＧＥ東芝シリコーン（株）製）を２１質量部添加したものをサンドミルにて１２時間分散処理を行い中間層用の塗料を作製した。
【０１０３】
この中間層用の塗料を上記の導電性樹脂基体の外表面上に浸漬法にて塗布した後、１５０℃の雰囲気で３０分乾燥を行い１５μｍ厚の中間層を形成した。
【０１０４】
この中間層上に、四元系可溶性共重合ナイロン樹脂（商品名：アミランＣＭ８０００、東レ（株）製）２質量部と共重合ナイロン樹脂（商品名：トレジンＥＦ−３０Ｔ、帝国化学（株）製）８質量部をメタノール６０質量部、ブタノール４０質量部の混合溶剤に溶解し上記中間層上に浸漬塗布して８０℃で１０分間乾燥し１．０μｍ厚の第二中間層を形成した。
【０１０５】
次に、ＣｕＫαの特性Ｘ線回折におけるブラッグ角（２θ±０．２°）の７．４°および２８．２°に強いピークを有するＶ型ヒドロキシガリウムフタロシアニン６．６質量部およびポリビニルブチラール樹脂（商品名：エスレックＢＸ−１、  積水化学工業製）３質量部をシクロヘキサノン１００質量部に溶解した液に添加し、直径１ｍｍのガラスビーズを用いたサンドミルで６時間分散し、これに１００質量部の酢酸エチルを加えて電荷発生層用の分散液を調合した。この分散液を第二中間層上に浸漬塗布し、１００℃で１０分間加熱乾燥し、膜厚が０．２５μｍの電荷発生層を形成した。
【０１０６】
次に、下記構造式のアミン化合物９質量部、
【０１０７】
【化４】
2005165023.tif 000007
【０１０８】
下記構造式のアミン化合物１質量部
【０１０９】
【化５】
2005165023.tif 000008
【０１１０】
およびビスフェノールＺ型ポリカーボネート樹脂（商品名：ユーピロン、三菱ガス化学（株）製）１０質量部をモノクロロベンゼン７０質量部／ジクロロメタン３０質量部の混合溶媒に溶解した。この塗料を浸漬法で塗布し、１２０℃で１時間乾燥し、膜厚が２０μｍの電荷輸送層を形成した。
この感光体を実施例５とする。
【０１１１】
(実施例６〜９)
実施例５において導電性硫酸バリウム粉体の中間層に対する含有量を３５質量％、４５質量％、６５質量％、７０質量％としたものをそれぞれ実施例６〜９とする。
【０１１２】
（比較例４）
実施例５において中間層を有していない感光体を比較例４とする。
【０１１３】
（比較例５、６）
実施例５において導電性硫酸バリウムの含有量を３０質量％、７５質量％としたものを比較例５、６とする。
【０１１４】
(実施例１０〜１４)
実施例５においてシリコーン樹脂粉体の含有量を０．５質量％、１質量％、３質量％、１０質量％、２０質量％としたものを実施例１０〜１４とする。
【０１１５】
シリコーン樹脂粉体量の増減分はフェノール樹脂を増減して補った。
【０１１６】
（比較例７、８）
実施例５においてシリコーン樹脂粉体の含有量を０質量％および２５質量％としたものを比較例７、８とする。
【０１１７】
実施例５〜１４および比較例４〜８について、光源のレーザービームの光量を変えられるように改造したヒューレット・パッカード（株）社製レーザープリンターＬａｓｅｒＪｅｔ４０００に設置して暗部電位が−６００（Ｖ）となるように一次帯電を与えた後０．３２μＪ／ｃｍ２の露光量で露光した後の明部電位の値を測定して感光体感度とし、更にベタ白画像および、ハーフトーン画像を出すことにより画像の評価を行った。
【０１１８】
またこれらの中間層の表面光沢度をＪＩＳ規格Ｚ８７４１に従って測定した。
結果を表−２に示す。
【０１１９】
なお、実施例５〜１４および比較例５〜８の中間層の表面を光学顕微鏡により観察したところ、比較例６においてヒビ割れの発生が確認された。
【０１２０】
【表２】
2005165023.tif 000009
【０１２１】
※  表中、○は均一で欠陥の無い画像が得られたことを示す。
【０１２２】
（実施例１５〜２１および比較例９〜１２）
実施例１で使用した導電性酸化チタン粉体と導電性を有しない白色酸化チタン、および実施例５で使用したシリコーン樹脂粉体をフェノール樹脂（商品名：レヂトップＰＬ−２４０７、群栄化学工業（株））に次表−３のような配合比で配合して分散した塗料を実施例５で使用した物と同じ導電性基体上に塗布後硬化して膜厚２０μｍの導電層を形成した。
これらを実施例１５〜２１および比較例９〜１２とする。
【０１２３】
【表３】
2005165023.tif 000010
【０１２４】
これらの実施例１５〜２２および比較例９〜１２について実施例５で行ったのと同様の評価を行った。
結果を表−４に示す。
【０１２５】
【表４】
2005165023.tif 000011
【０１２６】
表中、○は均一で欠陥の無い画像が得られたことを示す。
【０１２７】
（実施例２２〜３１および比較例１３〜１７）
実施例５〜１４において、基体を成型する際に、レーザービーム本体の感光体駆動手段と契合する側の駆動ギアを基体部分と同じ材質で一体に成型したものを基体として使用したほかは実施例５〜１４と同様にして感光体を作製した。
これらの実施例を実施例２２〜３１とする。
【０１２８】
実施例２２〜３１について実施例５〜１４と同様の評価を行ったところ、全く同じ良好な結果が得られた。
【０１２９】
また、比較例４〜８において実施例２２と同じ基体を使用したものを比較例１３〜１７とする。
【０１３０】
比較例１３〜１７に関して同様の評価を行ったところ比較例４〜８と全く同じ問題のある結果が得られた。
【図面の簡単な説明】
【０１３１】
【図１】本発明の感光体の一例を示す断面図である。
【図２】本発明の電子写真感光体を有するプロセスカ−トリッジを有する電子写真装置の例を示す図である。
【符号の説明】
【０１３２】
１  導電性樹脂基体
２  導電性金属酸化物粉体を分散させた中間層
３  第二中間層
４  電荷発生層
５  電荷輸送層
６  電子写真感光体
７  軸
８  帯電手段
９  露光光
１０  現像手段
１１  転写手段
１２  転写材
１３  定着手段
１４  クリーニング手段
１５  前露光光
１６  プロセスカートリッジ
１７  レール
【図１】
2005165023.tif 000012
【図２】
2005165023.tif 000013